(57)【要約】  本発明は、優れた酸素透過性、透明性を有し、射出成型可能、非含水性で柔軟性を有するコンタクトレンズ材料を提供する、および同様に優れた酸素透過性、透明性を有するゲル状コンタクトレンズ材料に関する。具体的には、本発明は、一般式（Ａ）で表される化合物および一般式（Ｂ）で表される化合物と、炭酸エステル形成化合物とから誘導されるポリカーボネート樹脂からなるコンタクトレンズ材料に関する。【特許請求の範囲】
【請求項１】
一般式（Ａ）で表される化合物および一般式（Ｂ）で表される化合物と、炭酸エステル形成化合物とから誘導されるポリカーボネート樹脂からなるコンタクトレンズ材料。
【化１】
2011007426.tif 000036
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化２】
2011007426.tif 000037
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化３】
2011007426.tif 000038
（式中、Ｒ7は炭素数１〜６の脂肪族基を表すか単に結合を表す。Ｙは、
【化４】
2011007426.tif 000039
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化５】
2011007426.tif 000040
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【請求項２】
一般式（Ａ）で表される化合物および一般式（Ｂ）で表される化合物と、さらに一般式（Ｃ）で表される化合物と炭酸エステル形成化合物とから誘導されるポリカーボネート樹脂からなるコンタクトレンズ材料。
【化６】
2011007426.tif 000041
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）
【請求項３】
一般式（Ａ）で表される化合物および一般式（Ｂ）で表される化合物と、炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料。
【請求項４】
一般式（Ａ）で表される化合物および一般式（Ｂ）で表される化合物と、さらに一般式（Ｃ）で表される化合物と炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料。
【請求項５】
一般式（Ａ）で表される化合物が、９，９−ビス（４−ヒドロキシフェニル）フルオレン、９，９−ビス（４−ヒドロキシ−３−メチルフェニル）フルオレン、９，９−ビス（４−ヒドロキシ−２−メチルフェニル）フルオレン、２，２−ビス（４−ヒドロキシフェニル）−２−フェニルエタン、１，１−ビス（４−ヒドロキシフェニル）シクロヘキサン、１，１−ビス（４−ヒドロキシ−３−メチルフェニル）シクロヘキサン、１，１ビス（４−ヒドロキシフェニル）シクロドデカン、３，３，５−トリメチル−１，１ビス（４−ヒドロキシフェニル）シクロヘキサンからなる群から選ばれた少なくとも１種である請求項１〜４のいずれか１項に記載のコンタクトレンズ材料。
【請求項６】
一般式（Ｂ）中のＲ12〜Ｒ16が、メチル基、フェニル基またはブチル基である請求項１〜４のいずれか１項に記載のコンタクトレンズ材料。
【請求項７】
一般式（Ｂ）で表される化合物が、一般式（Ｂ１）で表される化合物、または一般式（Ｂ２）で表される化合物から選ばれた少なくとも１種である請求項１〜４のいずれか１項に記載のコンタクトレンズ材料。
【化７】
2011007426.tif 000042
（式中、ｄ、ｅはそれぞれ０〜１００の整数を表す。）
【化８】
2011007426.tif 000043
（式中、ｆ、ｇ、ｈ、ｉはそれぞれ０〜１００の整数を表す。）
【請求項８】
前記親水性モノマーが窒素原子含有モノマーである請求項３または４記載のコンタクトレンズ材料。
【請求項９】
前記窒素原子含有モノマーが、Ｎ−ビニルピロリドン、Ｎ，Ｎ−ジメチルアクリルアミドおよび／またはＮ−メチル−３−メチリデンピロリドンである請求項８記載のコンタクトレンズ材料。
【請求項１０】
一般式（Ａ）で表される化合物と、一般式（Ｂ）で表される化合物の割合が、重量比で（Ａ）：（Ｂ）＝２５：７５〜７５：２５である請求項１または３記載のコンタクトレンズ材料。
【請求項１１】
一般式（Ａ）で表される化合物と、一般式（Ｂ）、（Ｃ）で表される化合物の割合が、重量比で（Ａ）：（Ｂ＋Ｃ）＝２５：７５〜７５：２５である請求項２または４記載のコンタクトレンズ材料。
【請求項１２】
前記ポリカーボネート樹脂と親水性モノマーの割合が、重量比で５：９５〜４０：６０である請求項３または４記載のコンタクトレンズ材料。
【請求項１３】
一般式（Ａ）で表される化合物および一般式（Ｂ）で表される化合物と、炭酸エステル形成化合物とから誘導されるポリカーボネート樹脂からなるコンタクトレンズ材料の製造方法。
【化９】
2011007426.tif 000044
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化１０】
2011007426.tif 000045
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化１１】
2011007426.tif 000046
（式中、Ｒ7は炭素数１〜６の脂肪族基を表すか単に結合を表す。Ｙは、
【化１２】
2011007426.tif 000047
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化１３】
2011007426.tif 000048
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【請求項１４】
一般式（Ａ）で表される化合物および一般式（Ｂ）で表される化合物と、さらに一般式（Ｃ）で表される化合物と炭酸エステル形成化合物とから誘導されるポリカーボネート樹脂からなるコンタクトレンズ材料の製造方法。
【化１４】
2011007426.tif 000049
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）
【請求項１５】
一般式（Ａ）で表される化合物および一般式（Ｂ）で表される化合物と、炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料の製造方法。
【請求項１６】
一般式（Ａ）で表される化合物および一般式（Ｂ）で表される化合物と、さらに一般式（Ｃ）で表される化合物と炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料の製造方法。
【発明の詳細な説明】
【技術分野】
【０００１】
本発明は、コンタクトレンズ材料に関する。さらに詳細には、側鎖にポリシロキサン鎖が導入されたジオールとカーボネート骨格を含むポリカーボネート樹脂からなる非含水性で柔軟性を有するコンタクトレンズ材料、および上記ポリカーボネート樹脂と親水性モノマーを重合した親水性ポリマーからなり、該樹脂と親水性ポリマーの相互網目構造を有する透明ゲルからなるコンタクトレンズ材料に関する。
【背景技術】
【０００２】
コンタクトレンズは、視力を補正するために人の眼に装用されるものであり、従来、低複屈折性、酸素透過性および成形性に優れ、かつ柔軟性に優れたコンタクトレンズ材料の開発が進められている。たとえば特許文献１には、透明性、低複屈折性、酸素透過性に優れたコンタクトレンズ材料が開示されている。また、特許文献２には、透明ゲルを形成することにより、柔軟性を付与したコンタクトレンズについて開示されている。
【先行技術文献】
【特許文献】
【０００３】
【特許文献１】特開２００５−２０６６９９号公報
【特許文献２】特開２００６−１９９８１９号公報
【発明の概要】
【発明が解決しようとする課題】
【０００４】
しかし、特許文献１に記載のコンタクトレンズ材料では、ポリシロキサン骨格とポリカーボネート骨格を含むブロックコポリマーを用いた場合、主鎖の剛直性を反映して硬い材料となってしまい、コンタクトレンズ材料として期待される柔軟性が得られないという問題がある。また、特許文献２に記載の透明ゲルおよびコンタクトレンズでは、ゲルとなったことで多少の柔軟性は生まれたものの、快適な装用感を得ることができるほどの柔軟性を付与することはできないという問題がある。【０００５】
本発明の目的は、優れた酸素透過性、透明性を有し、射出成型可能、非含水性で柔軟性を有するコンタクトレンズ材料を提供する、および同様に優れた酸素透過性、透明性を有するゲル状コンタクトレンズ材料を提供することにある。ここでいうコンタクトレンズ材料は、生体内に埋殖される人工角膜、または角膜オンレイや角膜インレイとして使用することができる。したがって、本発明は、いわゆるコンタクトレンズに限らず、上記用途を含めた広い意味でのコンタクトレンズ材料を提供する。
【課題を解決するための手段】
【０００６】
柔らかい物性を持つポリシロキサン鎖を主鎖ではなく側鎖に導入すること（グラフトタイプ）によって、その嵩高さを利用しポリマー形成時に結合サイトを少なくし分子鎖の自由度を保つことによって、透明性、酸素透過性を維持したまま、柔軟性を持たせることができた。【０００７】
また、ポリシロキサン鎖を主鎖にもつブロックタイプと、側鎖に持つグラフトタイプが併せて誘導されたポリカーボネート樹脂を用いることによっても、透明性、酸素透過性を維持したまま、柔軟性を持たせることができた。【０００８】
すなわち、本発明は、一般式（Ａ）で表される化合物および一般式（Ｂ）で表される化合物と、炭酸エステル形成化合物とから誘導されるポリカーボネート樹脂からなるコンタクトレンズ材料である。【０００９】
【化１】
2011007426.tif 000002
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化２】
2011007426.tif 000003
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化３】
2011007426.tif 000004
（式中、Ｒ7は炭素数１〜６の脂肪族基を表すか単に結合を表す。Ｙは、
【化４】
2011007426.tif 000005
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化５】
2011007426.tif 000006
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもでき、好ましくはメチル基、フェニル基またはブチル基である。ｃは０〜１００の整数を表す。）【００１０】
また、本発明は、一般式（Ａ）で表される化合物および一般式（Ｂ）で表される化合物と、さらに一般式（Ｃ）で表される化合物と炭酸エステル形成化合物とから誘導されるポリカーボネート樹脂からなるコンタクトレンズ材料である。【００１１】
【化６】
2011007426.tif 000007
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）【００１２】
また、本発明は、一般式（Ａ）で表される化合物および一般式（Ｂ）で表される化合物と、炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料である。【００１３】
また、本発明は、一般式（Ａ）で表される化合物および一般式（Ｂ）で表される化合物と、さらに一般式（Ｃ）で表される化合物と炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料である。【００１４】
一般式（Ａ）で表される化合物が、９，９−ビス（４−ヒドロキシフェニル）フルオレン、９，９−ビス（４−ヒドロキシ−３−メチルフェニル）フルオレン、９，９−ビス（４−ヒドロキシ−２−メチルフェニル）フルオレン、２，２−ビス（４−ヒドロキシフェニル）−２−フェニルエタン、１，１−ビス（４−ヒドロキシフェニル）シクロヘキサン、１，１−ビス（４−ヒドロキシ−３−メチルフェニル）シクロヘキサン、１，１ビス（４−ヒドロキシフェニル）シクロドデカン、３，３，５−トリメチル−１，１ビス（４−ヒドロキシフェニル）シクロヘキサンからなる群から選ばれた少なくとも１種であることが好ましい。【００１５】
一般式（Ｂ）中のＲ12〜Ｒ16が、メチル基、フェニル基、またはブチル基であることが好ましい。【００１６】
一般式（Ｂ）で表される化合物が、一般式（Ｂ１）で表される化合物、または一般式（Ｂ２）で表される化合物から選ばれた少なくとも１種であることが好ましい。【００１７】
【化７】
2011007426.tif 000008
（式中、ｄ、ｅはそれぞれ０〜１００の整数を表す。）
【化８】
2011007426.tif 000009
（式中、ｆ、ｇ、ｈ、ｉはそれぞれ０〜１００の整数を表す。）【００１８】
前記親水性モノマーが、窒素原子含有モノマーであることが好ましい。【００１９】
前記窒素原子含有モノマーが、Ｎ−ビニルピロリドン、Ｎ，Ｎ−ジメチルアクリルアミドおよび／またはＮ−メチル−３−メチリデンピロリドンであることが好ましい。【００２０】
一般式（Ａ）で表される化合物と、一般式（Ｂ）で表される化合物の割合が、重量比で（Ａ）：（Ｂ）＝２５：７５〜７５：２５であることが好ましい。【００２１】
一般式（Ａ）で表される化合物と、一般式（Ｂ）、（Ｃ）で表される化合物の割合が、重量比で（Ａ）：（Ｂ＋Ｃ）＝２５：７５〜７５：２５であることが好ましい。【００２２】
前記ポリカーボネート樹脂と親水性モノマーの割合が、重量比で５：９５〜４０：６０であることが好ましい。
【発明の効果】
【００２３】
本発明のコンタクトレンズ材料により、優れた酸素透過性、透明性を有し、射出成型可能、非含水性で柔軟性を有するコンタクトレンズ材料を提供することができる。また、同様に優れた酸素透過性、透明性を有するゲル状コンタクトレンズ材料を提供することができる。
【発明を実施するための形態】
【００２４】
実施の形態１
本発明は、一般式（Ａ）で表される化合物および一般式（Ｂ）で表される化合物と、炭酸エステル形成化合物とから誘導されるポリカーボネート樹脂からなるコンタクトレンズ材料である。
【００２５】
ポリカーボネート骨格を有する化合物としては特に限定されないが、以下の一般式（Ａ）で表される化合物が挙げられる。
【００２６】
【化９】
2011007426.tif 000010
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化１０】
2011007426.tif 000011
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【００２７】
化合物（Ａ）としては、具体的には、９，９−ビス（４−ヒドロキシフェニル）フルオレン、９，９−ビス（４−ヒドロキシ−３−メチルフェニル）フルオレン、９，９−ビス（４−ヒドロキシ−２−メチルフェニル）フルオレン、４，４−ビフェニルジオール、ビス（４−ヒドロキシフェニル）メタン、ビス（４−ヒドロキシフェニル）エーテル、ビス（４−ヒドロキシフェニル）スルホン、ビス（４−ヒドロキシ−３−メチルフェニル）スルホン、ビス（４−ヒドロキシフェニル）スルホキシド、ビス（４−ヒドロキシフェニル）スルファイド、ビス（４−ヒドロキシフェニル）ケトン、１，１−ビス（４−ヒドロキシフェニル）エタン、２，２−ビス（４−ヒドロキシフェニル）プロパン（ビスフェノ−ルＡ；ＢＰＡ）、２，２−ビス（４−ヒドロキシフェニル）ブタン、１，１−ビス（４−ヒドロキシフェニル）シクロヘキサン（ビスフェノ−ルＺ；ＢＰＺ）、１，１−ビス（４−ヒドロキシ−３−メチルフェニル）シクロヘキサン、１，１−ビス（４−ヒドロキシフェニル）シクロドデカン、２，２−ビス（４−ヒドロキシ−３−メチルフェニル）プロパン（ジメチルビスフェノールＡ）、２，２−ビス（４−ヒドロキシ−３，５−ジメチルフェニル）プロパン、１，１−ビス（４−ヒドロキシフェニル）−１−フェニルエタン（ビスフェノールＡＰ；ＢＰＡＰ）、ビス（４−ヒドロキシフェニル）ジフェニルメタン、２，２−ビス（４−ヒドロキシ−３−アリルフェニル）プロパン、３，３，５−トリメチル−１，１−ビス（４−ヒドロキシフェニル）シクロヘキサン、３，６−ジメチル−９，９−ビス（４−ヒドロキシフェニル）フルオレン、９，９−ビス（３−メトキシ−４−ヒドロキシフェニル）フルオレン、９，９−ビス（３−エトキシ−４−ヒドロキシフェニル）フルオレン、９，９−ビス（３−エチル−４−ヒドロキシフェニル）フルオレン、４，５−ジメチル−９，９−ビス（４−ヒドロキシフェニル）フルオレン、９，９−ビス（３−フェニル−４−ヒドロキシフェニル）フルオレン、３，６−ジメチル−９，９−ビス（３−メチル−４−ヒドロキシフェニル）フルオレンおよび３，６−ジフェニル−９，９−ビス（４−ヒドロキシフェニル）フルオレンなどをあげることができる。なかでも、良反応性を有し、かつ工業的に生産され、容易に入手しやすい点で、とくに９，９−ビス（４−ヒドロキシフェニル）フルオレン、９，９−ビス（４−ヒドロキシ−３−メチルフェニル）フルオレン、９，９−ビス（４−ヒドロキシ−２−メチルフェニル）フルオレン、１−ビス（４−ヒドロキシフェニル）シクロヘキサン（ビスフェノ−ルＺ；ＢＰＺ）、１，１−ビス（４−ヒドロキシ−３−メチルフェニル）シクロヘキサン、１，１−ビス（４−ヒドロキシフェニル）シクロドデカン、１，１−ビス（４−ヒドロキシフェニル）−１−フェニルエタン（ビスフェノールＡＰ；ＢＰＡＰ）、３，３，５−トリメチル−１，１−ビス（４−ヒドロキシフェニル）シクロヘキサンからなる群から選ばれた少なくとも１種であるが好ましい。これらの化合物は、２種類以上併用して使用することも可能である。
【００２８】
ポリシロキサン骨格を形成する化合物としては、とくに限定されないが、以下の一般式（Ｂ）で表される化合物が挙げられる。
【００２９】
【化１１】
2011007426.tif 000012
（式中、Ｒ7は炭素数１〜６の脂肪族基を表すか単に結合を表す。Ｙは、
【化１２】
2011007426.tif 000013
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化１３】
2011007426.tif 000014
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもでき、好ましくはメチル基、フェニル基またはブチル基である。ｃは０〜１００の整数を表す。）
【００３０】
化合物（Ｂ）としては、具体的には、Ｒ12〜Ｒ16が、メチル基またはフェニル基のものを挙げることができ、さらに具体的には、式（Ｂ１）で表される２，２−ビス（４−ヒドロキシ−３−ポリジメチルシロキシプロピルフェニル）プロパン、または式（Ｂ２）で表される化合物から選ばれた少なくとも１種を挙げることができる。
【００３１】
【化１４】
2011007426.tif 000015
（式中、ｄ、ｅはそれぞれ０〜１００の整数を表す。）
【化１５】
2011007426.tif 000016
（式中、ｆ、ｇ、ｈ、ｉはそれぞれ０〜１００の整数を表す。）なかでも、良反応性を有し、かつ工業的に生産され、容易に入手しやすい点で、とくに（Ｂ１）においてｄ＝ｅ＝１０である化合物や、（Ｂ２）においてｆ＝ｇ＝ｈ＝ｉ＝１０である化合物が好ましい。これらの化合物は、２種類以上併用して使用することも可能である。
【００３２】
コポリマーに含まれるポリシロキサン骨格とポリカーボネート骨格の割合は、重量比で２５：７５〜７５：２５であることが好ましく、４０：６０〜７０：３０であることがより好ましい。ポリシロキサン骨格が２５重量％未満で、ポリカーボネートが７５重量％を超える場合は、ソフトコンタクトレンズとして用いるには剛直になりすぎる傾向があり、また、コンタクトレンズ材料として用いる場合に所望の酸素透過性が得られない傾向がある。また、ポリシロキサン骨格が７５重量％をこえ、ポリカーボネート骨格が２５重量％未満では、強度が低下する傾向がある。
【００３３】
ポリシロキサン骨格とポリカーボネート骨格を含むコポリマーは、たとえば、化合物（Ａ）および化合物（Ｂ）と、炭酸エステル形成化合物とから誘導される。
【００３４】
炭酸エステル形成化合物としては、たとえば、ホスゲンや、ジフェニルカーボネート、ジ−ｐ−トリルカーボネート、フェニル−ｐ−トリルカーボネート、ジ−ｐ−クロロフェニルカーボネート、ジナフチルカーボネートなどのビスアリールカーボネートがあげられる。これらの化合物は２種類以上併用して使用することも可能である。なかでも、良反応性を有し、安価に製造可能な点で、とくにホスゲン、ジフェニルカーボネートが好ましい。
【００３５】
炭酸エステル形成化合物の使用量は、全ビスフェノール類１モルに対して、１．０〜２．０モル、さらには１．２〜１．５モルであることが好ましい。炭酸エステル形成化合物の使用量が１．０モル未満では、目標とする分子量まで分子量をあげることができず、ポリマーとすることができないために不都合となり、２．０モルをこえると、重合に使用されない炭酸エステル形成化合物がポリマー中に残存することになり、ポリマーの品質に悪影響を及ぼすこととなる傾向がある。
【００３６】
前記化合物（Ａ）および化合物（Ｂ）と、炭酸エステル形成化合物とを反応させて、コポリマーを製造する方法としては、ビスフェノールＡから誘導されるポリカーボネートを製造する際に用いられている公知の方法を採用することができる。たとえば、ビスフェノール類とホスゲンとの直接反応（ホスゲン法）、あるいはビスフェノール類とビスアリールカーボネートとのエステル交換反応（エステル交換法）などの方法を採用することができる。ホスゲン法とエステル交換法では、化合物（Ａ）および化合物（Ｂ）の反応性を考慮した場合、ホスゲン法が好ましい。
【００３７】
ホスゲン法においては、通常、酸結合剤および溶媒の存在下において、化合物（Ａ）および化合物（Ｂ）を、ホスゲンと反応させる。酸結合剤としては、たとえば、ピリジンや、水酸化ナトリウム、水酸化カリウムなどのアルカリ金属の水酸化物などが用いられる。溶媒としては、たとえば、ジクロロメタン、クロロホルム、クロロベンゼン、キシレンなどが用いられる。さらに、縮重合反応を促進するために、トリエチルアミンなどの第三級アミン触媒を、また、重合度を調節するために、フェノール、ｐ−ｔｅｒｔ−ブチルフェノール、ｐ−クミルフェノール、アルキル置換フェノール、ヒドロキシ安息香酸アルキルやアルキルオキシフェノールなどの一官能基化合物を、分子量調節剤として加えることができる。さらに、必要に応じて、亜硫酸ナトリウム、ヒドロサルファイトなどの酸化防止剤や、フロログルシン、イサチンビスフェノール、１，１，１−トリス（４−ヒドロキシフェニル）エタン、α，α’，α”−トリス（４−ヒドロキシフェニル）−１，３，５−トリイソプロピルベンゼンなどの分岐化剤を少量添加してもよい。反応温度は、通常０〜１５０℃、好ましくは５〜４０℃の範囲である。反応時間は反応温度によって左右されるが、通常０．５分〜１０時間、好ましくは１分〜２時間である。また、反応中は、反応系のｐＨを１０以上に保持することが望ましい。
【００３８】
一方、エステル交換法においては、本発明における化合物（Ａ）および化合物（Ｂ）を、ビスアリールカーボネートと混合し、減圧下で高温において反応させる。このとき、ｐ−ｔｅｒｔ−ブチルフェノール、ｐ−クミルフェノール、アルキル置換フェノール、ヒドロキシ安息香酸アルキルやアルキルオキシフェノールなどの一官能基化合物を、分子量調節剤として加えてもよい。また、必要に応じて、酸化防止剤や分岐化剤を添加してもよい。反応は、通常１５０〜３５０℃、好ましくは２００〜３００℃の範囲の温度において行なわれ、減圧度を最終で好ましくは１ｍｍＨｇ以下にして、エステル交換反応により生成した該ビスアリールカーボネートに由来するフェノール類を系外へ留去させる。反応時間は反応温度や減圧度などによって左右されるが、通常１〜１０時間程度である。反応は、チッ素やアルゴンなどの不活性ガス雰囲気下で行なうことが好ましい。
【００３９】
本発明においてホスゲン法を採用する場合は、反応を効率よく行うために、第四級アンモニウム塩の存在下において、ホスゲンを吹き込むことも可能である。具体的には、テトラメチルアンモニウムクロライド、トリメチルベンジルアンモニウムクロライド、トリエチルベンジルアンモニウムクロライド、テトラエチルアンモニウムブロマイド、テトラ−ｎ−ブチルアンモニウムアイオダイドなどが例示され、これらのうちトリメチルベンジルアンモニウムクロライド、トリエチルベンジルアンモニウムクロライドが好ましい。この第四級アンモニウム塩は、使用される全ビスフェノール類に対して、一般に０．０００５〜５モル％使用されることが好ましい。
【００４０】
さらに、分子量調節剤を用いる場合には、とくに一価フェノールが好ましく、具体的には、フェノールやブチルフェノール、オクチルフェノール、ノニルフェノール、デカニルフェノール、テトラデカニルフェノール、ヘプタデカニルフェノール、オクタデカニルフェノールなどのアルキル置換フェノール；ヒドロキシ安息香酸ブチル、ヒドロキシ安息香酸オクチル、ヒドロキシ安息香酸ノニル、ヒドロキシ安息香酸デカニル、ヒドロキシ安息香酸ヘプタデカニルなどのヒドロキシ安息香酸アルキルエステル；ブトキシフェノール、オクチルオキシフェノール、ノニルオキシフェノール、デカニルオキシフェノール、テトラデカニルオキシフェノール、ヘプタデカニルオキシフェノール、オクタデカニルオキシフェノールなどのアルキルオキシフェノールなどが例示される。この分子量調節剤の添加量は、全ビスフェノール類に対して０．１〜５０モル％、好ましくは０．５〜１０モル％である。
【００４１】
本発明のコンタクトレンズ材料（として使用されるポリカーボネート樹脂）の極限粘度は、０．１〜１．０ｄＬ／ｇの範囲であることが好ましい。とくに、ハイサイクル成形が求められる場合には０．１３〜０．６ｄＬ／ｇ、さらには０．１５〜０．４ｄＬ／ｇの範囲が好ましい。極限粘度が０．１ｄＬ／ｇ未満では、離型不良や反りを生じる傾向があり、また１．０ｄＬ／ｇをこえると、流動性が悪く、型への充填不良やフローマークが生じる傾向がある。
【００４２】
本発明のコンタクトレンズ材料を製造する際には、従来の光ディスク用ポリカーボネート樹脂と同様に、高度に精製されることが好ましい。具体的には、直径５０μｍ以上のダストが実質上検出されず、直径０．５〜５０μｍのダストが３×１０4以下、無機および有機残留塩素が２ｐｐｍ以下、残留アルカリ金属が２ｐｐｍ以下、残存水酸基が２００ｐｐｍ以下、残存窒素量が５ｐｐｍ以下、残存モノマーが２０ｐｐｍ以下などの基準を、可能な限り満たすように精製される。また、低分子量体除去や溶媒除去の目的で、抽出などの後処理が行なわれる場合もある。また、原材料である化合物（Ａ）および化合物（Ｂ）や炭酸エステル形成化合物などについても、不純物や異性体などを極力低減した材料を用いることが好ましい。
【００４３】
本発明のコンタクトレンズ材料を製造する際には、安定性や離型性を確保するために、必要に応じて、ヒンダードフェノール系やホスファイト系酸化防止剤；シリコン系、脂肪酸エステル系、脂肪酸系、脂肪酸グリセリド系、蜜ろうなどの天然油脂などの滑剤や離型剤；ベンゾトリアゾール系、ベンゾフェノン系、ジベンゾイルメタン系、サリチレート系などの光安定剤；ポリアルキレングリコール、脂肪酸グリセリドなどの帯電防止剤などを適宜添加してもよい。
【００４４】
さらには、コスト低減やリサイクルなどの目的で、従来のビスフェノールＡ型ポリカーボネートを、コンタクトレンズ材料の性能を損なわない範囲で任意に混合して使用することも可能である。前述の成形材料としての物性を満たすことに加えて、コンタクトレンズにおいては鮮明な視力を得る上で、コンタクトレンズ材料の特性として、具体的には３０度斜め入射光の複屈折が５０ｎｍ以下、さらには２５ｎｍ以下であることが望ましく、可視光線透過率が少なくとも６０％以上、さらには９０％以上であることが望ましい。また、安全なコンタクトレンズ装用を提供するには、コンタクトレンズ材料の特性として、酸素透過係数（Ｄｋ値）が５０×１０-11（ｃｍ2／秒）・（ｍＬＯ2／（ｍＬ・ｍｍＨｇ））以上、連続装用を行なうために、さらには７０×１０-11（ｃｍ2／秒）・（ｍＬＯ2／（ｍＬ・ｍｍＨｇ））以上であることが望ましい。
【００４５】
本発明のコンタクトレンズ材料からコンタクトレンズを得る場合、コンタクトレンズ材料を外径１０〜１５ｍｍ、厚さ２〜５ｍｍのボタン状のレンズブランクスに成形し、これを切削などの従来の方法やレーザなどの光加工によりレンズに加工して製造することができる。本発明のコンタクトレンズ材料は、成形性に優れ、複屈折が小さいことから、レンズ形状に近い成形品とすることも可能である。このとき、周辺に加工用の保持のためのツバ部を設けても良い。いずれの場合も成形歪みを極力抑え、歪みの存在する部位はコンタクトレンズとして用いないような成形品形状とすることが必要となる。また、コンタクトレンズ材料の表面の濡れ性を向上させるために、大気圧あるいは減圧下でプラズマ処理またはグロー放電処理することもできる。さらに、グラフト重合を施してもよい。
【００４６】
本発明の実施の形態１にかかるコンタクトレンズ材料は、ＲＧＰ（Rigid Gas Permeable）レンズとして使用することができる。
【００４７】
本発明のコンタクトレンズ材料からコンタクトレンズを得る場合、ポリカーボネート樹脂を外径１０〜１５ｍｍ、厚さ２〜５ｍｍのボタン状のレンズブランクスに成形し、これを切削などの従来の方法やレーザなどの光加工によりレンズに加工して製造することができる。本発明のポリカーボネート樹脂は、成形性に優れ、複屈折が小さいことから、レンズ形状に近い成形品とすることも可能である。このとき、周辺に加工用の保持のためのツバ部を設けても良い。いずれの場合も成形歪みを極力抑え、歪みの存在する部位はコンタクトレンズとして用いないような成形品形状とすることが必要となる。また、ポリカーボネート樹脂からなるコンタクトレンズの表面の濡れ性を向上させるために、大気圧あるいは減圧下でプラズマ処理またはグロー放電処理することもできる。さらに、グラフト重合などの表面処理を施してもよい。
【００４８】
実施の形態２
また、本発明は、一般式（Ａ）で表される化合物および一般式（Ｂ）で表される化合物と、さらに一般式（Ｃ）で表される化合物と炭酸エステル形成化合物とから誘導されるポリカーボネート樹脂からなるコンタクトレンズ材料である。
【００４９】
【化１６】
2011007426.tif 000017
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）
【００５０】
Ｗ部分の重合度は０〜２００であり、好ましくは１０〜１５０である。重合度が２００を越えると透明性や強度が低下する傾向がある。
【００５１】
一般式（Ｃ）中Ｒ21〜Ｒ24は、酸素透過性や屈折率を維持するうえで、メチル基またはフェニル基であることが好ましい。
【００５２】
一般式（Ｃ）で表される化合物としては、具体的には、以下の構造式で表されるものが例示される。
【００５３】
【化１７】
2011007426.tif 000018
ｊ≧０、ｋ≧０、ｐ≧０、２００≧（ｊ＋ｋ＋ｐ）≧０
でそれらの複数のブロック体がランダムに結合したもの。
【００５４】
これらは、２種類以上併用することも可能である。Ｗは、とくには１〜１００個のジメチルシロキサンおよび／またはジフェニルシロキサンを含む単独重合体およびランダム共重合体であることが好ましい。なかでも、酸素透過性、屈折率および透明性の点で、とくにα，ω位に３−（ｏ−ヒドロキシフェニル）プロピル基を有するジメチルシロキサンとジフェニルシロキサンのランダム共重合体、α，ω−ビス［３−（ｏ−ヒドロキシフェニル）プロピル］ポリジメチルシロキサンが好ましい。
【００５５】
コポリマーに含まれるポリシロキサン骨格とポリカーボネート骨格の割合、すなわち、一般式（Ａ）で表される化合物と、一般式（Ｂ）、（Ｃ）で表される化合物の割合は、重量比で（Ａ）：（Ｂ＋Ｃ）＝２５：７５〜７５：２５であることが好ましく、４０：６０〜７０：３０であることがより好ましい。ポリシロキサン骨格が２５重量％未満で、ポリカーボネートが７５重量％を超える場合は、ソフトコンタクトレンズとして用いるには剛直になりすぎる傾向があり、また、コンタクトレンズ材料として用いる場合に所望の酸素透過性が得られない傾向がある。また、ポリシロキサン骨格が７５重量％をこえ、ポリカーボネート骨格が２５重量％未満では、強度が低下する傾向がある。
【００５６】
一般式（Ａ）で表される化合物および一般式（Ｂ）で表される化合物、炭酸エステル形成化合物としては、実施の形態１と同様であり、説明を省略する。
【００５７】
また、本実施の形態２にかかるポリカーボネート樹脂は、ＲＧＰ（Rigid Gas Permeable）レンズとして使用することができる。コンタクトレンズ材料としての使用方法についても、実施の形態１と同様であり、説明を省略する。
【００５８】
実施の形態３
また、本発明は、一般式（Ａ）で表される化合物および一般式（Ｂ）で表される化合物と、炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料である。
【００５９】
本発明において、「透明」とは、可視光線透過率（％Ｔ）が６０％以上であることをいう。また、相互網目構造とは、該樹脂と親水性ポリマーとが、網目状のザルのように形成されている構造をいい、その隙間を通って酸素を瞳に供給することが可能となる。
【００６０】
一般式（Ａ）で表される化合物および一般式（Ｂ）で表される化合物としては、実施の形態１および２と同様であり、説明を省略する。
【００６１】
本発明において用いられる親水性モノマーとしては、とくに制限はないが、Ｎ−ビニルピロリドン、Ｎ，Ｎ−ジメチルアクリルアミド、Ｎ−メチル−３−メチリデンピロリドンなどの窒素原子含有モノマー、メタクリル酸、ヒドロキシエチル（メタ）アクリレートなどがあげられる。なかでも、重合時の相分離構造の抑制による白濁の抑制という点から、窒素原子含有モノマーが好ましく、とくに、Ｎ−ビニルピロリドン、Ｎ，Ｎ−ジメチルアクリルアミドおよびＮ−メチル−３−メチリデンピロリドンが好ましい。これらの親水性モノマーは２種以上を併用することもできる。
【００６２】
本発明において、ポリカーボネート樹脂と親水性モノマーの割合は、重量比で５：９５〜４０：６０であることが好ましく、１０：９０〜３０：７０であることがより好ましい。ポリカーボネート樹脂が５重量％未満で、親水性モノマーが９５重量％をこえると、ポリカーボネート樹脂による本発明の効果が得られなくなる傾向がある。また、ポリカーボネート樹脂を親水性モノマーと混ぜると粘度が高くなるので、ポリカーボネート樹脂が４０重量％をこえ、親水性モノマーが６０重量％未満では、透明性、酸素透過性は満足できても、硬くなる傾向がある。
【００６３】
ポリカーボネート樹脂を親水性モノマーに溶解させた混合物に、補強効果付与のために架橋剤を含ませてもよい。架橋剤としては、既知のものが用いられるが、得られる材料の透明性を向上させる効果を有することから、エチレングリコールジ（メタ）アクリレート、アリルメタクリレート、ジエチレングリコールジアリルエーテルが好ましい。これらは単独でまたは２種以上を混合して用いることができる。架橋剤を添加する場合には、所望の補強効果を発現させるためには、全混合物の０．１重量％以上が好ましく、ハイドロゲルとしての伸びの減少や硬くなりすぎないためには、１０重量％以下が好ましい。
また、混合物には、化合物（Ｂ）以外のシリコーン含有モノマーや溶媒をさらに配合してもよい。溶媒としては、テトラヒドロフラン、イソプロパノール、アセトン、ヘキサンなどがあげられる。
【００６４】
またコンタクトレンズ材料に紫外線吸収性を付与したり、材料を着色する成分として、重合性および非重合性の紫外線吸収剤、重合性色素ならびに重合性紫外線吸収性色素を使用することができる。
【００６５】
本発明においては、前記ポリカーボネート樹脂が重合性基を有しないため、重合の際に生じる体積収縮を抑えることができる。そのため、樹脂型内でも良好に重合することができる。なお、重合する際には、熱重合開始剤や光重合開始剤などの既知の重合開始剤が使用される。
【００６６】
本発明のポリカーボネート樹脂からハイドロゲルを得る場合も実施の形態１と同様に、ポリカーボネート樹脂を含んでなる組成物を外径１０〜１５ｍｍ、厚さ２〜５ｍｍのボタン状のレンズブランクス形状に硬化させた後、これを切削などの従来の方法やレーザなどの光加工によりレンズに加工して製造することができる。本発明のポリカーボネート樹脂は、成形性に優れ、複屈折が小さいことから、ポリカーボネート樹脂を含んでなる組成物をレンズ形状に近い成形品とすることも可能である。このとき、周辺に加工用の保持のためのツバ部を設けても良い。いずれの場合も重合時の光学歪みを極力抑え、歪みの存在する部位はコンタクトレンズとして用いないような重合品形状とすることが必要となる。また、ポリカーボネート樹脂からなるコンタクトレンズの表面の濡れ性を向上させるために、大気圧あるいは減圧下でプラズマ処理またはグロー放電処理することもできる。さらに、グラフト重合などの表面処理を施してもよい。
【００６７】
実施の形態４
さらに、本発明は、一般式（Ａ）で表される化合物および一般式（Ｂ）で表される化合物と、さらに一般式（Ｃ）で表される化合物と炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料である。
【００６８】
一般式（Ａ）で表される化合物、一般式（Ｂ）で表される化合物、一般式（Ｃ）で表される化合物、炭酸エステル形成化合物および親水性モノマーとしては、実施の形態１〜３と同様であり、説明を省略する。コンタクトレンズ材料としての使用方法についても、実施の形態３と同様であり、説明を省略する。
【００６９】
［合成例１］
７．９％（ｗ／ｗ）の水酸化ナトリウム水溶液４５０ｍｌに、１，１−ビス（４−ヒドロキシフェニル）シクロヘキサン４８．８ｇ（以下ＢＰＺと略称）と下記構造［化１８］のポリオルガノシロキサン化合物を７３．２ｇおよびハイドロサルファイト０．１ｇを加え溶解した。これにメチレンクロライド３５０ｍｌを加え、２０℃に保ちながら撹拌しつつ、ホスゲン３２．０ｇを１．２８ｇ／分の速度で吹き込んだ。吹き込み終了後、ｐ−ヒドロキシ安息香酸ドデシル３．８ｇ（以下ＰＯＢ−Ｃ１２と略称）および７．９％（ｗ／ｗ）の水酸化ナトリウム水溶液１００ｍｌを加え、１０分間激しく撹拌し続け、さらに０．４ｍｌのトリエチルアミンを加え、４０分撹拌し、重合させた。
【化１８】
2011007426.tif 000019
【００７０】
重合液を水相と有機相に分離し、有機相をリン酸で中和し、洗液の導電率が１０μＳ／ｃｍ以下になるまで水洗を繰り返した後、精製樹脂液を得た。得られた精製樹脂液を、強攪拌されている６５℃の温水に樹脂液をゆっくり滴下し、溶媒を除去しつつ重合物を固形化した。固形物を濾過後、乾燥して白色粉末状重合体を得た。この重合体は、塩化メチレンを溶媒とする濃度０．５ｇ／ｄＬの溶液の温度２０℃における極限粘度［η］は０．２８ｄＬ／ｇであった。得られた上記重合体を赤外線吸収スペクトルより分析した結果、１７７０cm-1付近の位置にカルボニル基による吸収、１２４０ｃｍ−１付近の位置にエーテル結合による吸収が認められ、カーボネート結合を有することが確認された。また、３６５０〜３２００ｃｍ−１の位置に水酸基由来の吸収はほとんど認められなかった。この重合体中のモノマーをＧＰＣ分析で測定したところ、いずれのモノマーも２０ｐｐｍ以下であった。これらを総合した結果、この重合体は下記構造単位からなるポリカーボネート重合体と認められた。
【化１９】
2011007426.tif 000020
【００７１】
［合成例２］
［化１８］に代えて下記構造［化２０］のポリオルガノシロキサン化合物を４８．８ｇ、ホスゲンを２９ｇ、ＰＯＢ−Ｃ１２を３．０ｇに変更した以外は、実施例１と同様に行った。得られた重合体の極限粘度［η］は０．２２ｄＬ／ｇで、赤外吸収スペクトル分析等よりこの重合体は、下記構造単位からなるポリカーボネート重合体と認められた。
【化２０】
2011007426.tif 000021
【化２１】
2011007426.tif 000022
【００７２】
［合成例３］
［化１８］に代えて下記構造［化２２］のポリオルガノシロキサン化合物を２４．４ｇ、下記構造［化２３］のポリオルガノシロキサン化合物を２４．４ｇ、ホスゲンを３０ｇ、ＰＯＢ−Ｃ１２を３．１ｇに変更した以外は、実施例１と同様に行った。得られた重合体の極限粘度［η］は０．３３ｄＬ／ｇで、赤外吸収スペクトル分析等よりこの重合体は、下記構造単位からなるポリカーボネート重合体と認められた。
【化２２】
2011007426.tif 000023
【化２３】
2011007426.tif 000024
【化２４】
2011007426.tif 000025
【００７３】
［合成例４］
７．９％（ｗ／ｗ）の水酸化ナトリウム水溶液６２０ｍｌに、［化１８］のポリオルガノシロキサンは加えず、ＢＰＺを９６．５ｇ、ホスゲンを５０ｇ、ＰＯＢ−Ｃ１２をＰＴＢＰ１．８ｇに変更した以外は、実施例１と同様に行った。得られた重合体の極限粘度［η］は０．４５Ｌ／ｇで、赤外吸収スペクトル分析等よりこの重合体は、下記構造単位からなるポリカーボネート重合体と認められた。
【化２５】
2011007426.tif 000026
【００７４】
［合成例５］
ＢＰＺに代えて９，９−ビス（４−ヒドロキシ−３−メチルフェニル）フルオレンを６８．７ｇ（以下ＢＣＦＬと略称）、［化１８］に代えて［化２３］を１０３．１ｇ、ホスゲンを３６ｇ、ＰＯＢ−Ｃ１２を４．１ｇに変更した以外は、実施例１と同様に行った。得られた重合体の極限粘度［η］は０．３０ｄＬ／ｇで、赤外吸収スペクトル分析等よりこの重合体は、下記構造単位からなるポリカーボネート重合体と認められた。
【化２６】
2011007426.tif 000027
【００７５】
［合成例６］
［化１８］に代えて［化２３］のポリオルガノシロキサン化合物を７３．２ｇ、ホスゲンを３２ｇ、ＰＯＢ−Ｃ１２を３．７ｇに変更した以外は、実施例１と同様に行った。得られた重合体の極限粘度［η］は０．３２ｄＬ／ｇで、赤外吸収スペクトル分析等よりこの重合体は、下記構造単位からなるポリカーボネート重合体と認められた。
【化２７】
2011007426.tif 000028
【実施例】
【００７６】
実施例１〜３、比較例１〜２
表１に示すペレットをプレート形状に成形する鋳型（真鍮製）に約１ｇ入れ、これを１８０℃〜３００℃、５〜１０ｋｇ／ｃｍ2、加圧２〜３分の条件にてプレス成型を行った。得られたプレートについて以下の評価を行った。【００７７】
＜ショアーＤ硬度測定＞
（株）テクロック製のショアーＤ硬度計ＧＳ−７２０Ｇを使用し、厚さ約５ｍｍのプレートの硬度を２５℃５０％の環境下にて測定した。【００７８】
＜プレスプレート評価結果＞
表１の結果より、本発明で得られたプレートは硬度が低いことから、柔軟性に優れることがわかる。一方、比較例１および２で成形されたプレートは、コンタクトレンズとして装用した際硬度が高いことから、装用感に劣ることが容易に予想される。【００７９】
実施例１、２、４、比較例１、３
また、表１に示したペレットを用いてテトラヒドロフラン（ＴＨＦ）３０％溶液を調製し、湿式成形フィルムを作製した。得られたプレートについて以下の評価を行った。
＜性状＞直径１７ｍｍ厚み約０．４ｍｍの湿式成形フィルムの感触を、手指にて官能的に評価した。
◎：非常に柔軟
○：柔軟
△：しなやかで、やや硬い
×：剛直【００８０】
＜光線透過率測定（％Ｔ）＞
（株）島津製作所製の紫外・可視分光光度計ＵＶ−３１５０を用いて、波長範囲３８０〜７８０ｎｍの光線透過率を生理食塩水中にて測定し、厚さ０．１５ｍｍ換算における光線透過率を算出した。【００８１】
＜酸素透過率（Ｄｋ）＞
ＲＥＨＤＥＲ  ＤＥＶＥＲＯＰＭＥＮＴ社製のＧＴＧ  ＡＮＡＬＹＺＥＲを使用し、ＧＡＳ−ＴＯ−ＧＡＳ法にて測定した。測定単位は、×１０-11（ｃｍ2／秒）・（ｍＬＯ2／（ｍＬ・ｍｍＨｇ））である。【００８２】
＜湿式成形フィルム評価結果＞
表１の結果より、本発明で得られた湿式成形フィルムは、柔軟であり、透明性が高く、Ｄｋ値も優れており、コンタクトレンズ材料として好ましい物性を有していることがわかる。これに対し、比較例１の湿式成形フィルムは、透明性は高いものの、剛直で、Ｄｋも１と低い。また比較例２、３についても、透明性とＤｋ値では優れるが、性状として好ましい柔軟性を有さなかった。【００８３】
成形に用いたペレットの構造と評価結果を表１に示す（実施例３、比較例３は湿式成形フィルムのみ）。【００８４】
【表１】
2011007426.tif 000029
【００８５】
【化２８】
2011007426.tif 000030
【化２９】
2011007426.tif 000031
【化３０】
2011007426.tif 000032
【化３１】
2011007426.tif 000033
【化３２】
2011007426.tif 000034
【００８６】
実施例５〜９、比較例４、５
さらに、表２に示す成分を、径約２０ｍｍのプレート形状を有する鋳型内に約１００μＬ注入し、次いでこの鋳型にＵＶ光を２０分照射して光重合を行い、プレートを得た。得られた重合体を用いて以下の評価を行った。【００８７】
＜光線透過率測定（％Ｔ）＞
（株）島津製作所製の紫外・可視分光光度計ＵＶ−３１５０を用いて、波長範囲３８０〜７８０ｎｍの光線透過率を生理食塩水中にて測定し、厚さ０．０８ｍｍ換算における光線透過率を算出した。【００８８】
＜酸素透過率（Ｄｋ）＞
理化精機工業（株）製の酸素透過率測定装置Ｋ−３１６を用いて、ゲルの酸素透過率を電極法によって生理食塩水中にて測定した。【００８９】
＜含水率（ＷＣ）（％）＞
ゲルを水和させた後に、表面の水を軽く拭き取り、重量を測定した（Ｗ１：ｇ）。１０５℃に設定した乾燥機にゲルを１６時間以上入れ、その後乾燥機から取り出し、デシケーター中で室温まで徐冷した後、乾燥したゲルの重量を測定した（Ｗ２：ｇ）。以下の式により、含水率を算出した。
ＷＣ＝（Ｗ１−Ｗ２）／Ｗ１【００９０】
＜ヤング率（ＭＰａ）＞
水和させたゲルをダンベル形状に加工し、インストロン社製の万能材料試験機４３００を用いて、引張試験を行い、ヤング率を測定した。【００９１】
＜ゲルの評価結果＞
表２の結果より、本発明にて得られたゲルは、いずれも透明かつ柔軟であり、Ｄｋ値も優れていることがわかる。これに対して、比較例４では、透明でＤｋも十分高いが、ヤング率が高く柔軟性に劣る。比較例５については、ヤング率が低くＤｋ値も高いが、光線透過率が低い。従って、コンタクトレンズとしては好ましい物性とはいえない。【００９２】
ゲルに用いたペレットの構造、配合表と評価結果を表２に示す。【００９３】
【表２】
2011007426.tif 000035
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
一般式（Ａ）で表される化合物および一般式（Ｂ）で表される化合物と、炭酸エステル形成化合物とから誘導されるポリカーボネート樹脂からなるコンタクトレンズ材料。
【化１】
2011007426.tif 000050
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化２】
2011007426.tif 000051
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化３】
2011007426.tif 000052
（式中、Ｒ7は炭素数１〜６の脂肪族基を表すか単に結合を表す。Ｙは、
【化４】
2011007426.tif 000053
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化５】
2011007426.tif 000054
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【請求項２】
一般式（Ａ）で表される化合物および一般式（Ｂ）で表される化合物と、さらに一般式（Ｃ）で表される化合物と炭酸エステル形成化合物とから誘導されるポリカーボネート樹脂からなるコンタクトレンズ材料。
【化６】
2011007426.tif 000055
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化７】
2011007426.tif 000056
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化８】
2011007426.tif 000057
（式中、Ｒ7は炭素数１〜６の脂肪族基を表すか単に結合を表す。Ｙは、
【化９】
2011007426.tif 000058
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化１０】
2011007426.tif 000059
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【化１１】
2011007426.tif 000060
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）
【請求項３】
一般式（Ａ）で表される化合物および一般式（Ｂ）で表される化合物と、炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料。
【化１２】
2011007426.tif 000061
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化１３】
2011007426.tif 000062
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化１４】
2011007426.tif 000063
（式中、Ｒ7は炭素数１〜６の脂肪族基を表すか単に結合を表す。Ｙは、
【化１５】
2011007426.tif 000064
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化１６】
2011007426.tif 000065
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【請求項４】
一般式（Ａ）で表される化合物および一般式（Ｂ）で表される化合物と、さらに一般式（Ｃ）で表される化合物と炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料。
【化１７】
2011007426.tif 000066
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化１８】
2011007426.tif 000067
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化１９】
2011007426.tif 000068
（式中、Ｒ7は炭素数１〜６の脂肪族基を表すか単に結合を表す。Ｙは、
【化２０】
2011007426.tif 000069
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化２１】
2011007426.tif 000070
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【化２２】
2011007426.tif 000071
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）
【請求項５】
一般式（Ａ）で表される化合物が、９，９−ビス（４−ヒドロキシフェニル）フルオレン、９，９−ビス（４−ヒドロキシ−３−メチルフェニル）フルオレン、９，９−ビス（４−ヒドロキシ−２−メチルフェニル）フルオレン、２，２−ビス（４−ヒドロキシフェニル）−２−フェニルエタン、１，１−ビス（４−ヒドロキシフェニル）シクロヘキサン、１，１−ビス（４−ヒドロキシ−３−メチルフェニル）シクロヘキサン、１，１ビス（４−ヒドロキシフェニル）シクロドデカン、３，３，５−トリメチル−１，１ビス（４−ヒドロキシフェニル）シクロヘキサンからなる群から選ばれた少なくとも１種である請求項１〜４のいずれか１項に記載のコンタクトレンズ材料。
【請求項６】
一般式（Ｂ）中のＲ12〜Ｒ16が、メチル基、フェニル基またはブチル基である請求項１〜４のいずれか１項に記載のコンタクトレンズ材料。
【請求項７】
一般式（Ｂ）で表される化合物が、一般式（Ｂ１）で表される化合物、または一般式（Ｂ２）で表される化合物から選ばれた少なくとも１種である請求項１〜４のいずれか１項に記載のコンタクトレンズ材料。
【化２３】
2011007426.tif 000072
（式中、ｄ、ｅはそれぞれ０〜１００の整数を表す。）
【化２４】
2011007426.tif 000073
（式中、ｆ、ｇ、ｈ、ｉはそれぞれ０〜１００の整数を表す。）
【請求項８】
前記親水性モノマーが窒素原子含有モノマーである請求項３または４記載のコンタクトレンズ材料。
【請求項９】
前記窒素原子含有モノマーが、Ｎ−ビニルピロリドン、Ｎ，Ｎ−ジメチルアクリルアミドおよび／またはＮ−メチル−３−メチリデンピロリドンである請求項８記載のコンタクトレンズ材料。
【請求項１０】
一般式（Ａ）で表される化合物と、一般式（Ｂ）で表される化合物の割合が、重量比で（Ａ）：（Ｂ）＝２５：７５〜７５：２５である請求項１または３記載のコンタクトレンズ材料。
【請求項１１】
一般式（Ａ）で表される化合物と、一般式（Ｂ）、（Ｃ）で表される化合物の割合が、重量比で（Ａ）：（Ｂ＋Ｃ）＝２５：７５〜７５：２５である請求項２または４記載のコンタクトレンズ材料。
【請求項１２】
前記ポリカーボネート樹脂と親水性モノマーの割合が、重量比で５：９５〜４０：６０である請求項３または４記載のコンタクトレンズ材料。
【請求項１３】
一般式（Ａ）で表される化合物および一般式（Ｂ）で表される化合物と、炭酸エステル形成化合物とから誘導されるポリカーボネート樹脂からなるコンタクトレンズ材料の製造方法。
【化２５】
2011007426.tif 000074
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化２６】
2011007426.tif 000075
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化２７】
2011007426.tif 000076
（式中、Ｒ7は炭素数１〜６の脂肪族基を表すか単に結合を表す。Ｙは、
【化２８】
2011007426.tif 000077
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化２９】
2011007426.tif 000078
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【請求項１４】
一般式（Ａ）で表される化合物および一般式（Ｂ）で表される化合物と、さらに一般式（Ｃ）で表される化合物と炭酸エステル形成化合物とから誘導されるポリカーボネート樹脂からなるコンタクトレンズ材料の製造方法。
【化３０】
2011007426.tif 000079
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化３１】
2011007426.tif 000080
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化３２】
2011007426.tif 000081
（式中、Ｒ7は炭素数１〜６の脂肪族基を表すか単に結合を表す。Ｙは、
【化３３】
2011007426.tif 000082
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化３４】
2011007426.tif 000083
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【化３５】
2011007426.tif 000084
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）
【請求項１５】
一般式（Ａ）で表される化合物および一般式（Ｂ）で表される化合物と、炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料の製造方法。
【化３６】
2011007426.tif 000085
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化３７】
2011007426.tif 000086
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化３８】
2011007426.tif 000087
（式中、Ｒ7は炭素数１〜６の脂肪族基を表すか単に結合を表す。Ｙは、
【化３９】
2011007426.tif 000088
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化４０】
2011007426.tif 000089
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【請求項１６】
一般式（Ａ）で表される化合物および一般式（Ｂ）で表される化合物と、さらに一般式（Ｃ）で表される化合物と炭酸エステル形成化合物とから誘導されるポリカーボネート樹脂と、親水性モノマーを重合した親水性ポリマーからなり、該樹脂と親水性ポリマーの相互網目構造を有する透明ゲルからなるコンタクトレンズ材料の製造方法。
【化４１】
2011007426.tif 000090
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化４２】
2011007426.tif 000091
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化４３】
2011007426.tif 000092
（式中、Ｒ7は炭素数１〜６の脂肪族基を表すか単に結合を表す。Ｙは、
【化４４】
2011007426.tif 000093
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化４５】
2011007426.tif 000094
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。ｃは０〜１００の整数を表す。）
【化４６】
2011007426.tif 000095
（式中、Ｒ17〜Ｒ24は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｒ25は炭素数１〜６の脂肪族基を表すか単に結合を表す。Ｗは−ＳｉＯ（Ｒ26）（Ｒ27）−および／または−ＳｉＯ（Ｒ28）（Ｒ29）−の単独重合体またはランダム共重合体を表し、重合度は０〜２００であり、Ｒ26〜Ｒ29は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。）
【手続補正２】
【補正対象書類名】明細書
【補正対象項目名】０００９
【補正方法】変更
【補正の内容】
【０００９】
【化１】
2011007426.tif 000096
（式中、Ｒ1〜Ｒ2は、各々独立して、水素、炭素数１〜１０のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもできる。Ｘは、
【化２】
2011007426.tif 000097
であり、ここでＲ3〜Ｒ4はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ3とＲ4およびＲ5とＲ6が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ａは０〜２０の整数を、ｎは０〜４の整数を表す。）
【化３】
2011007426.tif 000098
（式中、Ｒ7は炭素数１〜６の脂肪族基を表すか単に結合を表す。Ｙは、
【化４】
2011007426.tif 000099
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化５】
2011007426.tif 000100
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもでき、好ましくはメチル基、フェニル基またはブチル基である。ｃは０〜１００の整数を表す。）
【手続補正３】
【補正対象書類名】明細書
【補正対象項目名】００２９
【補正方法】変更
【補正の内容】
【００２９】
【化１１】
2011007426.tif 000101
（式中、Ｒ7は炭素数１〜６の脂肪族基を表すか単に結合を表す。Ｙは、
【化１２】
2011007426.tif 000102
であり、ここでＲ8〜Ｒ9はそれぞれ、水素、炭素数１〜１０のアルキル基、炭素数２〜１０のアルケニル基、炭素数１〜１０のアルコキシ基および炭素数６〜１２のアリール基からなる群より選ばれた基を表すか、Ｒ8とＲ9およびＲ10とＲ11が一緒に結合して、炭素環又は複素環を形成する基を表し、これらの基に炭素原子を有する場合には、炭素数１〜５のアルキル基、炭素数２〜５のアルケニル基および炭素数１〜５のアルコキシ基からなる群より選ばれた置換基を有することもできる。ｂは０〜２０の整数を、ｍは０〜４の整数を表す。Ｚ1〜Ｚ6は、各々独立して、
【化１３】
2011007426.tif 000103
からなる群より選ばれた基を表す。Ｒ12〜Ｒ16は、各々独立して水素、炭素数１〜５のアルキル基、炭素数６〜１２のアリール基、炭素数２〜５のアルケニル基、炭素数１〜５のアルコキシ基および炭素数７〜１７のアラルキル基からなる群より選ばれた基であり、これらの基に炭素原子を有する場合には、炭素数１〜５のアルキル基、炭素数２〜５のアルケニル基および炭素数１〜５のアルコキシ基からなる群より選ばれた置換基を有することもでき、好ましくはメチル基、フェニル基またはブチル基である。ｃは０〜１００の整数を表す。）
【手続補正４】
【補正対象書類名】明細書
【補正対象項目名】００６９
【補正方法】変更
【補正の内容】
【００６９】
［合成例１］
７．９％（ｗ／ｗ）の水酸化ナトリウム水溶液４５０ｍｌに、１，１−ビス（４−ヒドロキシフェニル）シクロヘキサン４８．８ｇ（以下ＢＰＺと略称）と下記構造［化１８］のポリオルガノシロキサン化合物を７３．２ｇおよびハイドロサルファイト０．１ｇを加え溶解した。これにメチレンクロライド３５０ｍｌを加え、２０℃に保ちながら撹拌しつつ、ホスゲン３２．０ｇを１．２８ｇ／分の速度で吹き込んだ。吹き込み終了後、ｐ−ヒドロキシ安息香酸ドデシル３．８ｇ（以下ＰＯＢ−Ｃ１２と略称）および７．９％（ｗ／ｗ）の水酸化ナトリウム水溶液１００ｍｌを加え、１０分間激しく撹拌し続け、さらに０．４ｍｌのトリエチルアミンを加え、４０分撹拌し、重合させた。
【化１８】
2011007426.tif 000104
【手続補正５】
【補正対象書類名】明細書
【補正対象項目名】００７２
【補正方法】変更
【補正の内容】
【００７２】
［合成例３］
［化１８］に代えて下記構造［化２２］のポリオルガノシロキサン化合物を２４．４ｇ、下記構造［化２３］のポリオルガノシロキサン化合物を２４．４ｇ、ホスゲンを３０ｇ、ＰＯＢ−Ｃ１２を３．１ｇに変更した以外は、実施例１と同様に行った。得られた重合体の極限粘度［η］は０．３３ｄＬ／ｇで、赤外吸収スペクトル分析等よりこの重合体は、下記構造単位からなるポリカーボネート重合体と認められた。
【化２２】
2011007426.tif 000105
【化２３】
2011007426.tif 000106
【化２４】
2011007426.tif 000107
【国際調査報告】
2011007426.tif 000108
2011007426.tif 000109
2011007426.tif 000110
2011007426.tif 000111